СПОСОБ ПОЛУЧЕНИЯ СТЕКЛЯННОЙ ДЕКОРАТИВНО-ОБЛИЦОВОЧНОЙ ПЛИТКИ
METHOD OF MAKING GLASS DECORATIVE-FACING TILES

Изобретение относится к производству стеклянной декоративно-облицовочной плитки.
Известен способ получения стеклянной декоративно-облицовочной плитки, включающий укладку на под печи слоя термостойкой каолиновой пудры, укладку на него плитки из прозрачного стекла, термообработку при температуре 800-1000°С в течение 5-30 мин с последующим нанесением на нее двух слоев цветной краски [1].
Задача изобретения состоит в получении стеклянной декоративно-облицовочной плитки, имитирующей мрамор.
Технический результат достигается тем, что по способу получения стеклянной декоративно-облицовочной плитки, включающему укладку на под печи слоя термостойкой каолиновой пудры, укладку на него плитки из прозрачного стекла, нанесение на плитку слоя минеральной смеси, включающей термообработку при температуре 800-1000°С в течение 5-30 мин, в качестве минеральной смеси используют смесь следующего состава, мас.%: молотый бой прозрачного стекла 76,0-78,9; окись цинка 10,0-15,0; мел 5,0-10,0; кремнефтористый натрий 1,0-3,0; пигмент 0,1-1,0, причем смесь наносят на поверхность плитки до термообработки.
В таблице приведены составы смеси.
2
Для осуществления способа возможно использование готовой плитки из любого прозрачного силикатного стекла. Для приготовления смеси возможно использование боя любых прозрачных силикатных стекол в любых сочетаниях, размолотого до получения порошка с удельной поверхностью 1000-5000 см/г. В составе смеси могут быть использованы разнообразные пигменты (охра, мумия, окись хрома, сурик и т.д.) в зависимости от желаемого оттенка имитируемого мрамора.
Способ поясняется следующим примером.
На под печи укладывают слой термостойкой каолиновой пудры. На слой пудры укладывают в горизонтальном положении плитки из оконного листового стекла с предварительно нанесенным (напыленным) на их поверхность слоем минеральной смеси. Затем проводят термообработку изделий при температуре 850°С в течение 10 мин. Готовую плитку охлаждают вместе с печью до температуры 70°С, после чего плитку извлекают из печи и складируют.
Таблица
Компоненты
Содержание, мас.% в составах:
1
2
молотый бой прозрачного стекла
78,9
76,0
окись цинка
15,0
10,0
мел
5,0
10,0
кремнефтористый натрий
1,0
3,0
пигмент:
- охра
0,1
-
- мумия
-
1,0
Предложенный способ не сложен, позволяет получать стеклянную декоративно-облицовочную плитку, имитирующую мрамор.
Источники информации
1. MD 3603 F1, 2008.